(57)【要約】【課題】光遮断性物質を色々な方式で多層フィルム中や積層体の中に含有しても、環状ポリオレフォンを含む多層フィルムと組み合わせることにより、ボイル・レトルト殺菌処理を施した場合にでも光遮断性物質は勿論のこと、包材から発せられる種々物質の内容物側への溶出、移行を防止することができ、それらに侵されることのない多層フィルムとその積層体を提供すること。【解決手段】光遮断性物質を含むポリオレフォン系樹脂層（１２）と、環状ポリオレフォン系樹脂（１１）を構成要素とする層からなる多層フィルム（１０）。【選択図】図１
2006326956.tif 000002
【特許請求の範囲】
【請求項１】
光遮断性物質を含むポリオレフィン系樹脂層と、環状ポリオレフィン樹脂を構成要素とする層からなることを特徴とする多層フィルム。
【請求項２】
請求項１記載の多層フィルムを用いた積層体。
【請求項３】
光遮断性物質を含むフィルムあるいは光遮断性物質コーティング層を有するフィルムと、環状ポリオレフィン樹脂を構成要素とする多層フィルムからなることを特徴とする積層体。
【請求項４】
光遮断性物質を含むラミネート用接着剤層と、環状ポリオレフィン樹脂を構成要素とする多層フィルムからなることを特徴とする積層体。
【請求項５】
前記光遮断性物質が紫外線吸収剤、紫外線または可視光線透過抑制物質であり、５００ｎｍより低波長域を５０％以上遮断することを特徴とする請求項１記載の多層フィルム。
【請求項６】
前記光遮断性物質が紫外線吸収剤、紫外線または可視光線透過抑制物質であり、５００ｎｍより低波長域を５０％以上遮断することを特徴とする請求項２〜４のいずれか１項に記載の多層フィルムを用いた積層体。
【発明の詳細な説明】
【技術分野】
【０００１】
本発明は光遮断性物質を含むポリオレフィン系樹脂層と、環状ポリオレフィン層を構成要素とする多層フィルムとその積層体、あるいは光遮断性物質を含んだフィルムまたは光遮断性物質を液剤化して基材に塗工する方法、あるいはフィルム同士をラミネートする接着剤中に光遮断性物質を装備して環状ポリオレフィン層を構成要素とした多層フィルムとの積層体を得る技術に関するものである。またボイル・レトルト殺菌処理する際に光遮断性物質そのものや包材から発せられる種々化学物質等の溶出や、酸素・水蒸気・光線などの透過を嫌う食品、飲料や医療・医薬品および電気・電子部品等を収納するクリーンでかつバリアー性を有する包装袋を製造する際に用いる貼合せフィルムの構成に関するものである。
【背景技術】
【０００２】
従来、紫外線や可視光線を遮断する場合にはアルミ箔に代表されるところの金属箔で遮光する方法が採られており、金属箔を使用しない場合には隠蔽性のある色インキを透明基材に塗工する手法が多い。ただし中身を見せたい場合には、紫外線や可視光線の一部を遮断できるポリエチレンテレフタレート（ＰＥＴ）やポリエチレンナフタレート（ＰＥＮ）フィルムなどを積層体とする方法や、それら透明基材にさらに光遮断性物質を液状化して塗工したり、積層する際の接着剤中に光遮断性物質を装備する方法あるいはポリオレフィン系樹脂中に光遮断性物質を混錬して、それをフィルム化してラミネートするかそのまま溶融押し出しを行いラミネートする方法などが採用されていた。
【０００３】
ところでボイル・レトルト殺菌処理を施した場合、あるいは加熱処理をせずとも長期間の時系列において、光遮断性物質や包材から発せられる種々物質は内容物側に溶出、移行することが知られており、それらがクリーン性を阻害していることが確認されている。
それらを回避するにはエチレン−ビニルアルコール共重合体（ＥＶＯＨ）、ポリビニルアルコール（ＰＶＯＨ）やポリアクリロニトリル（ＰＡＮ）などを積層することが考えられるが加熱処理を施した場合には溶出、移行することが確認されており、またそれら材料をポリオレフィン樹脂と積層するには接着性樹脂などが別途必要であったり、フィルムとして使用するなら余分な積層プロセスやコストが加わってくるので望ましくはない。
【０００４】
一方特許第３１９８０６５号には紫外線遮断性有機顔料が添加された環状オレフィン系重合体または該重合体の水素添加物で成形されてなることを特徴とする容器とその包装体について明記されているが、これは紫外線遮断性有機顔料と環状オレフィン系重合体または該重合体の水素添加物を混錬させてなるもので、内容物側への溶出、移行を防止する機能を備えていない。
【発明の開示】
【発明が解決しようとする課題】
【０００５】
本発明は、上記背景に基づきそれらを解決するべくなされたもので、光遮断性物質を色々な方式で多層フィルム中や積層体の中に含有しても、環状ポリオレフィンを含む多層フィルムと組み合わせることにより、ボイル・レトルト殺菌処理を施した場合にでも光遮断性物質は勿論のこと、包材から発せられる種々物質の内容物側への溶出、移行を防止することができ、それらに侵されることのない多層フィルムとその積層体を提供することにある。
【課題を解決するための手段】
【０００６】
請求項１の発明は、光遮断性物質を含むポリオレフィン系樹脂層と、環状ポリオレフィ
ン樹脂を構成要素とする層からなることを特徴とする多層フィルムである。
【０００７】
請求項２の発明は、請求項１記載の多層フィルムを用いた積層体である。
【０００８】
請求項３の発明は、光遮断性物質を含むフィルムあるいは光遮断性物質コーティング層からなるフィルムと、環状ポリオレフィン樹脂を構成要素とする多層フィルムからなることを特徴とする積層体である。
【０００９】
請求項４の発明は、光遮断性物質を含むラミネート用接着剤層と、環状ポリオレフィン樹脂を構成要素とする多層フィルムからなることを特徴とする積層体である。
【００１０】
請求項５の発明は、前記光遮断性物質が紫外線吸収剤、紫外線または可視光線透過抑制物質であり、５００ｎｍより低波長域を５０％以上遮断することを特徴とする請求項１記載の多層フィルムである。
【００１１】
請求項６の発明は、前記光遮断性物質が紫外線吸収剤、紫外線または可視光線透過抑制物質であり、５００ｎｍより低波長域を５０％以上遮断することを特徴とする請求項２〜４のいずれか１項に記載の多層フィルムを用いた積層体である。
【発明の効果】
【００１２】
本発明によれば光遮断性物質を色々な方式で多層フィルム中や積層体の中に含有させても、環状ポリオレフィン樹脂やそれらを含む多層フィルム等と組み合わせることにより、ボイル・レトルト殺菌処理を施した場合にでも強い層間強度や高いガスバリア性を維持し、５００ｎｍより低波長域を５０％以上確実に遮断することが出来る。
また内容液側へ移行する溶出物を遮蔽することも可能になるので、食品・飲料においては本来有する臭味等を大きく劣化させることなく、医療・医薬品においてはそれら自身の効能を維持し、また人体への悪影響を及ぼす可能性を少なくさせ，電気・電子部品などが本来有する機能を損なわせることの無いような包装材料であると期待できる。
【発明を実施するための最良の形態】
【００１３】
本発明の多層フィルム（１０）を一実施形態に基づいて以下に詳細に説明する（図１参照）。
本発明に用いた環状ポリオレフィン樹脂（１１）の環状オレフィン成分としては、例えば、シクロペンテンまたはその誘導体、シクロヘキセンまたはその誘導体、シクロヘプテンまたはその誘導体、シクロオクテンまたはその誘導体、シクロノネンまたはその誘導体、シクロデセンまたはその誘導体、ビシクロ［２．２．１］ヘプト−２−エンまたはその誘導体、テトラシクロ［４．４．０．１2,5 ．１7,10］−３−ドデセンまたはその誘導体、ヘキサシクロ［６．６．１．１3,6 ．１10,13 ．０2,7 ．０9,14］−４−ヘプタデセンまたはその誘導体、オクタシクロ［８．８．０．１2,9 ．１4,7 ．１11,10 ．１13,16 ．０3,8 ．０12,17 ］−５−ドコセンまたはその誘導体、ペンタシクロ［６．６．１．１3,6 ．０2,7 ．０9,14］−４ヘキサデセンまたはその誘導体、ペンタシクロ［６．５．１．１3,6 ．０2,7 ．０9,13］−４−ペンタデセンまたはその誘導体、ヘプタシクロ［８．７．０．１2,9 ．１4,7 ．１11,17 ．０3,8 ．０12,16 ］−５−エイコセンまたはその誘導体、ヘプタシクロ［８．８．０．１2,9 ．１4,7 ．１11,16 ．０3,8 ．０12,17 ］−５−ヘンエイコセンまたはその誘導体、トリシクロ［４．４．０．１2,5 ］−３−ウンデセンまたはその誘導体、トリシクロ［４．３．０．１2,5 ］−３−デセンまたはその誘導体、トリシクロ［４．３．０．１2,5 ］−３，７−デカジエンまたはその誘導体、ペンタシクロ［６．５．１．１3,6 ．０2,7 ．０9,13］−４，１０−ペンタデカジエンまたはその誘導体、ペンタシクロ［４．７．０．１2,5 ．０8,13．１9,12］−３−ペンタデセンまたはその誘導体、ヘプタシクロ［７．８．０．１3,6 ．０2,7 ．１10,17 ．０11,16 ．１12,15 
］−４−エイコセンまたはその誘導体、ノナシクロ［９．１０．１．１4,7 ．０3,8 ．０2,10．０12,21 ．１13,20 ．０14,19 ．１15,19 ］−５−ペンタセコンまたはその誘導体等を挙げることができ、これらから１成分でも２成分以上でもα−オレフィン、好ましくはエチレン、プロピレン、ブテン、１−ヘキセンや４−メチル−１−ペンテン等との共重合体を環状ポリオレフィン樹脂として挙げることができる。
【００１４】
さらに、ビシクロ［２．２．１］ヘプト−２−エンまたはその誘導体、テトラシクロ［４．４．０．１2,5 ．１7,10］−３−ドデセンまたはその誘導体、ヘキサシクロ［６．６．１．１3,6 ．１10,13 ．０2,7 ．０9,14］−４−ヘプタデセンまたはその誘導体、オクタシクロ［８．８．０．１2,9 ．１4,7 ．１11,10 ．１13,16 ．０3,8 ．０12,17 ］−５−ドコセンまたはその誘導体、ペンタシクロ［６．６．１．１3,6 ．０2,7 ．０9,14］−４ヘキサデセンまたはその誘導体、ペンタシクロ［６．５．１．１3,6 ．０2,7 ．０9,13］−４−ペンタデセンまたはその誘導体、ヘプタシクロ［８．７．０．１2,9 ．１4,7 ．１11,17 ．０3,8 ．０12,16 ］−５−エイコセンまたはその誘導体、ヘプタシクロ［８．８．０．１2,9 ．１4,7 ．１11,16 ．０3,8 ．０12,17 ］−５−ヘンエイコセンまたはその誘導体、トリシクロ［４．４．０．１2,5 ］−３−ウンデセンまたはその誘導体、トリシクロ［４．３．０．１2,5 ］−３−デセンまたはその誘導体、トリシクロ［４．３．０．１2,5 ］−３，７−デカジエンまたはその誘導体、ペンタシクロ［６．５．１．１3,6 ．０2,7 ．０9,13］−４，１０−ペンタデカジエンまたはその誘導体、ペンタシクロ［４．７．０．１2,5 ．０8,13．１9,12］−３−ペンタデセンまたはその誘導体、ヘプタシクロ［７．８．０．１3,6 ．０2,7 ．１10,17 ．０11,16 ．１12,15 ］−４−エイコセンまたはその誘導体、ノナシクロ［９．１０．１．１4,7 ．０3,8 ．０2,10．０12,21 ．１13,20 ．０14,19 ．１15,19 ］−５−ペンタセコンまたはその誘導体等の開環物及びその水素添加物も環状オレフィン成分として挙げることができ、これら１成分でも２成分以上を用いて、α−オレフィン、好ましくはエチレン、プロピレン、１−ブテン、１−ヘキセンや４−メチル−１−ペンテン等との共重合体を環状ポリオレフィン樹脂として用いることが可能である。
【００１５】
環状ポリオレフィン樹脂の成分おいて、共重合させているエチレン成分等α−オレフィン成分に由来する構造単位は、４０〜９５モル％の範囲、環状オレフィン成分に由来する構造単位は、通常５〜６０モル％の範囲が適当であり、開環重合体や開環共重合体の場合は環状オレフィン成分に由来する構造単位は化学量論的には２５乃至５０モル％となり、上記範囲に含まれる。ガラス転移温度（Ｔｇ）で言えば６０〜１６０°Ｃが望まれるが、押出し製膜適性とボイル・レトルト殺菌処理時に耐えうることを考慮すると、好ましくは８０〜１４０°Ｃである。
【００１６】
請求項１の光遮断性物質を含むポリオレフィン系樹脂（１２）は、ボイル・レトルト殺菌処理可能であれば、密度が０．９２５以上の低密度か直鎖状低密度ポリエチレン、あるいは中密度、高密度ポリエチレン、またはホモ・ブロックタイプのポリプロピレンで、低温度下での落下衝撃耐性等を考慮すれば、よりブロックタイプが好ましい。
【００１７】
また環状ポリオレフィン樹脂を構成要素とする層は、光遮断性物質や包材から発せられる種々物質の内容物側への溶出、移行を防止することを考慮すると、層中の環状ポリオレフィンを５０％以上好ましくは８０％以上含有することが必要で、その他混錬する材料としては、ボイル・レトルト殺菌処理可能であれば、密度が０．９２５以上の低密度か直鎖状低密度ポリエチレン、あるいは中密度、高密度ポリエチレン、またはホモ・ブロックタイプのポリプロピレンで、低温度下での落下衝撃耐性等を考慮すれば、よりブロックタイプが好ましく、必要に応じて組み合わせることが可能である。
【００１８】
請求項３の光遮断性物質を含むフィルムあるいは光遮断性物質コーティング層からなる
フィルムについては、オレフィン系や縮重合系ポリマーで延伸、未延伸を問わず広範囲のフィルムを使用できる。また環状ポリオレフィン樹脂を構成要素とする層については、上記と同様、光遮断性物質や包材から発せられる種々物質の内容物側への溶出、移行を防止することを考慮すると、層中の環状ポリオレフィンを５０％以上好ましくは８０％以上含有することが必要で、その他混錬する材料としては、ボイル・レトルト殺菌処理可能であれば、密度が０．９２５以上の低密度か直鎖状低密度ポリエチレン、あるいは中密度、高密度ポリエチレン、またはホモ・ブロックタイプのポリプロピレンで、低温度下での落下衝撃耐性等を考慮すれば、よりブロックタイプが好ましく、必要に応じて組み合わせることができる。
【００１９】
また請求項４における光遮断性物質を含むラミネート用接着剤については、ドライあるいはノンソルベント用ラミネート接着剤が好ましく、光遮断性物質は接着機能を阻害することの無い添加量、接着剤樹脂固形分に対して３０％以下が妥当である。さらに環状ポリオレフィン樹脂を構成要素とする層については、上記と全く同様の樹脂系を扱うことが可能である。
【００２０】
本発明における光遮断性物質については、サリシレート系、ベンゾフェノン系、ヒドロキシベンゾエート系、ベンゾトリアゾール系、シアノアクリレート系、トリアジン系、チオフェン系、ケイ皮酸またはケイ皮酸エステル系などの紫外線吸収剤、紫外線または可視光線透過抑制物質や有機顔料であるピグメントレッドやピグメントイエローなどが該当し、これらを組合せることで光遮断性を向上することも可能で、必要に応じてフェノール系、リン系、チオエーテル系などの酸化防止剤やその他加工助剤も適宜使用できる。
【００２１】
上記選択した樹脂系やフィルム等を用い、溶融押し出し法にてインフレーションあるいはキャスト製膜して得られた多層フィルムをシーラントフィルムとして、接着剤を使用して各種材料、例えばポリエチレンテレフタレート（ＰＥＴ）、ポリエチレンナフタレート（ＰＥＮ）、ポリアミド（ＰＡ）、ポリプロピレン（ＯＰＰ）、ポリ塩化ビニル（ＰＶＣ）、ポリ塩化ビニリデン（ＰＶＤＣ）、ポリビニルアルコール（ＰＶＯＨ）、エチレン−ビニルアルコール共重合体（ＥＶＯＨ）、ポリアクリロニトリル（ＰＡＮ）等のプラスチックフィルム、さらに高バリアー化を求めるために無機酸化物蒸着フィルム等とラミネートを行うことにより積層体を作成することができる。
【００２２】
ラミネート方法としては、ポリエステル−ポリウレタン系やポリエーテル−ポリウレタン系等の接着剤を用いてのドライラミネート法やノンソルベントラミネート法、それら接着剤をアンカーコート剤として用い、ポリオレフィン樹脂を溶融状態で押し出し、同時にラミネートを行う方法も材質構成、包材の用途に応じて考慮される。
【００２３】
以下には実施例を挙げて本発明をさらに詳細を説明するが、これらに限定されるものではなくもっと広範囲に適用されるものである。
【実施例１】
【００２４】
材質構成；ＰＥＴ１２μｍ／プライマー層／酸化アルミニウム層／ガスバリア劣化防止層／ＰＡ１５μｍ／多層フィルム７０μｍ。
上記透明ガスバリアフィルムはＰＥＴフィルムをベース基材として、ボイル・レトルト殺菌処理を施してもガスバリア性が大きく劣化しない層構成仕様である。
ラミネート法；ドライラミネート
多層フィルム；光遮断物質＋ＬＬＤＰＥ３０μｍ／環状ポリオレフィン１０μｍ／ＬＬＤＰＥ３０μｍ（３種３層をインフレーション製膜）
ＬＬＤＰＥ；シングルサイト系（密度；０．９４０）
上記層構成からなる積層体Ａを作製した。但し、環状ポリオレフィンは、エチレン−テ
トラシクロ［４．４．０．１2,5 ．１7,10］−３−ドデセン共重合体を使用し、光遮断物質はトリアジン系ＵＶ吸収剤を使用した。
【実施例２】
【００２５】
環状ポリオレフィンとしてトリシクロ［４．３．０．１2,5 ］−３−デセンの開環合体の水素添加体を使用し、光遮断物質としてピグメントイエロー＋ベンゾトリアゾール系ＵＶ吸収剤を使用した以外は実施例１と同じ積層体Ａをベースにした実施例２の積層体を作製した。
【実施例３】
【００２６】
材質構成；ＰＥＴ１２μｍ／プライマー層／酸化アルミニウム層／ガスバリア劣化防止層／光遮断コート層／ＰＡ１５μｍ／多層フィルム７０μｍ
上記透明ガスバリアフィルムはＰＥＴフィルムをベース基材として，ボイル・レトルト殺菌処理を施してもガスバリア性が大きく劣化しない層構成仕様である。
光遮断コート層；光遮断物質溶液をグラビア法で塗工
ラミネート法；ドライラミネート
多層フィルム；環状ポリオレフィン１０μｍ／ＬＬＤＰＥ（密度；０．９４０）６０μｍ（２層をインフレーション製膜）
上記層構成からなる積層体Ｂを作製した。但し、環状ポリオレフィンは、実施例１と同じエチレン−テトラシクロ［４．４．０．１2,5 ．１7,10］−３−ドデセン共重合体を使用し、光遮断物質溶液はピグメントイエロー＋トリアジン系ＵＶ吸収剤を使用した。
【実施例４】
【００２７】
環状ポリオレフィンとして実施例２と同じトリシクロ［４．３．０．１2,5 ］−３−デセンの開環合体の水素添加体を使用し、光遮断物質溶液はピグメントレッド＋ベンゾフェノン系ＵＶ吸収剤を使用した以外は実施例３と同じ積層体Ｂをベースとした実施例４の積層体を作製した。
【実施例５】
【００２８】
材質構成；ＰＥＴ１２μｍ／プライマー層／酸化アルミニウム層／ガスバリア劣化防止層／ＰＡ１５μｍ／押出し層３０μｍ／多層フィルム４０μｍ
ラミネート法；押出しラミネート
多層フィルム；環状ポリオレフィン層１０μｍ／ＬＬＤＰＥ（密度；０．９４０）３０μｍ（２層をインフレーション製膜）
押出し層；光遮断物質＋ＬＬＤＰＥ（密度；０．９３０）
上記層構成からなる積層体Ｃを作製した。但し、環状ポリオレフィンは、実施例１と同じ、エチレン−テトラシクロ［４．４．０．１2,5 ．１7,10］−３−ドデセン共重合体を使用し、光遮断物質も実施例１と同じトリアジン系ＵＶ吸収剤を使用した。
【実施例６】
【００２９】
環状ポリオレフィンとして実施例２と同じトリシクロ［４．３．０．１2,5 ］−３−デセンの開環合体の水素添加体を使用し、光遮断物質も実施例２と同じピグメントイエロー＋ベンゾトリアゾール系ＵＶ吸収剤を使用した以外は実施例５と同じ積層体Ｃをベースとした実施例６の積層体を作製した。
【実施例７】
【００３０】
以下、実施例７〜１０は比較例としての実施例である。
材質構成；ＰＥＴ１２μｍ／プライマー層／酸化アルミニウム層／ガスバリア劣化防止層／ＰＡ１５μｍ／多層フィルム７０μｍ
上記透明ガスバリアフィルムはＰＥＴフィルムをベース基材として，ボイル・レトルト殺
菌処理を施してもガスバリア性が大きく劣化しない層構成仕様である。
ラミネート法；ドライラミネート
多層フィルム；光遮断物質＋ＬＬＤＰＥ３０μｍ／ＬＬＤＰＥ４０μｍ（２層をインフレーション製膜）
ＬＬＤＰＥ；シングルサイト系（密度；０．９４０）
上記層構成からなり第１の比較例となる積層体Ｄを作製した。但し、環状ポリオレフィンは、使用せず、また、光遮断物質は実施例１と同じトリアジン系ＵＶ吸収剤を使用した。
【実施例８】
【００３１】
光遮断物質として実施例２と同じピグメントイエロー＋ベンゾトリアゾール系ＵＶ吸収剤を使用した以外は実施例７と同じ積層体Ｄをベースにした第２の比較例である実施例８の積層体を作製した。
【実施例９】
【００３２】
材質構成；ＰＥＴ１２μｍ／プライマー層／酸化アルミニウム層／ガスバリア劣化防止層／ＰＡ１５μｍ／押出し層３０μｍ／ＬＬＤＰＥフィルム４０μｍ
ラミネート法；押出しラミネート
ＬＬＤＰＥ；シングルサイト系（密度；０．９４０）
押出し層；光遮断物質＋ＬＬＤＰＥ（密度；０．９３０）
上記層構成からなり第３の比較例となる積層体Ｅを作製した。但し、環状ポリオレフィンは、使用せず、また、光遮断物質は実施例１と同じトリアジン系ＵＶ吸収剤を使用した。
【実施例１０】
【００３３】
光遮断物質として実施例２と同じピグメントイエロー＋ベンゾトリアゾール系ＵＶ吸収剤を使用した以外は実施例９と同じ積層体Ｅをベースにした第４の比較例である実施例１０の積層体を作製した。
【００３４】
このようにした作製した実施例１〜実施例１０の積層体から内表面積；３００ｃｍ2 の三方製袋品を作成し内容物として高速液体クロマトグラフ用蒸留水を２００ミリリットル充填、シールして密封した後に１２０°Ｃで３０分間レトルト殺菌処理を施す。室温まで放冷した後に、殺菌処理前と殺菌処理後のフィルム層間のラミネート強度と酸素透過度、殺菌処理後の光線透過率、また、殺菌処理後の水溶液を固相抽出、溶媒抽出あるいは凍結乾燥法等により濃縮させ、酸素吸収剤あるいは包装材由来の溶出物をガスクロマグラフ−水素炎イオン化検出器およびガスクロマトグラフ−質量検出器を用いて測定した。その結果を表１に示す。
【００３５】
ラミネート強度；引っ張り試験機にて、ＰＡ／シーラント層間の強度を測定
引っ張り速度；３００ｍｍ／ｍｉｎ．
酸素透過度    ；ＭＯＣＯＮ法にて、３０°Ｃ×７０％ＲＨ環境下
光線透過率    ；波長２００〜５００ｎｍの平行透過光にて測定
溶出評価      ；ＧＣによるピーク面積値より実施例７の溶出量を１．０とし        
た際の比較値
【００３６】
【表１】
2006326956.tif 000003
表１の結果から、光遮断性物質を色々な方式で多層フィルム中や積層体の中に含有させても、環状ポリオレフィン樹脂やそれらを含む多層フィルム等と組み合わせることにより、レトルト殺菌処理を施した場合にでも強い層間強度や高いガスバリア性を維持し、５００ｎｍより低波長域を５０％以上確実に遮断することが出来ることが分かる。
【図面の簡単な説明】
【００３７】
【図１】本発明の多層フィルムの一実施例を示す、断面説明図である。
【符号の説明】
【００３８】
１０‥‥多層フィルム
１１‥‥環状ポリオレフィン樹脂
１２‥‥光遮断性物質を含むポリオレフィン系樹脂層
【図１】
2006326956.tif 000004